(57)【特許請求の範囲】
【請求項１】
リチウムイオンを吸蔵、離脱しうる炭素材料にリチウムイオンを吸蔵させた炭素質材料を主体とする負極と、
α−ＮａＦｅＯ２構造を有するＬｉＣｏＯ２、ＬｉＮｉＯ２、ＬｉＭｎＯ２及びスピネル構造を有するＬｉＭｎ２Ｏ４からなる群より選ばれる１種以上の正極活物質にリチウムイオンを吸蔵させた化合物を主体とする正極と、
非水系電解液とを有し、
前記非水系電解液の溶媒がフッ素化されたジオキソランを含む混合溶媒であり、
前記フッ素化されたジオキソランが２，２−ビス（トリフルオロメチル）−１，３−ジオキソラン、２，２−ビス（トリフルオロメチル）−４，５−ジフルオロ−１，３−ジオキソラン、２，２−ビス（トリフルオロメチル）−４，４，５，５−テトラフルオロ−１，３−ジオキソラン、２，２−ジメチル−４，４，５，５−テトラフルオロ−１，３−ジオキソラン又は２，２−ジメチル−４，５−ジフルオロ−１，３−ジオキソランであることを特徴とする非水系電解液二次電池。
【請求項２】
前記混合溶媒が、環状炭酸エステル、スルホラン及びスルホラン誘導体からなる群から選ばれる１種以上の溶媒を含む請求項１記載の非水系電解液二次電池。
【請求項３】
前記混合溶媒には、前記フッ素化されたジオキソランが１０〜６０容量％含まれる請求項１又は２記載の非水系電解液二次電池。
【発明の詳細な説明】
【０００１】
【産業上の利用分野】
本発明は、充放電サイクル耐久性に優れ、エネルギ密度が高い非水系電解液二次電池に関する。
【０００２】
【従来の技術】
アルカリ金属を負極の材料に用いた電池は高いエネルギ密度を有することで注目されており、これらのうちリチウム又はリチウム合金を負極の材料とする電池は特に高いエネルギ密度を持ち、貯蔵性などの信頼性にも優れ、現在一次電池として電子機器の電源に広く普及している。最近は次のステップとしてリチウム二次電池に対するニーズが高い。
【０００３】
リチウム電池の電解液には、プロピレンカーボネート、エチレンカーボネート、ブチレンカーボネート、γ−ブチロラクトン、１，２−ジメトキシエタン、２−メチルテトラヒドロフラン等の有機溶媒の１種以上からなる溶媒に、電解質のリチウム塩、たとえば、ＬｉＣｌＯ４  、ＬｉＣＦ３  ＳＯ３  、ＬｉＢＦ４  、ＬｉＰＦ６  、ＬｉＡｓＦ６  、ＬｉＳｂＦ６  、ＬｉＣＦ３  ＣＯ２  、Ｌｉ２  Ｂ１０Ｃｌ１０、ＬｉＮ（ＣＦ３  ＳＯ２  ）２  等を溶かしたものが用いられている。
【０００４】
また、リチウム又はリチウム合金からなる負極に、３Ｖ級の性能を有する二酸化マンガンやフッ素化炭素等の化合物を主体とする正極を組み合わせた一次電池では、電解液の溶媒に誘電率が高いプロピレンカーボネート、γ−ブチロラクトン等を用い、電解液の低温における伝導性を改善するため、これらにさらに低粘性の１，２−ジメトキシエタン等を加えた混合溶媒が広く使用されている。
【０００５】
また、リチウム又はリチウム合金からなる負極に、３Ｖ級の性能を有する金属酸化物、金属硫化物等の化合物を主体とする正極、又はポリアニリンなどの導電性有機化合物を主体とする正極を組み合わせた二次電池では、電解液の溶媒として誘電率が高いプロピレンカーボネート、エチレンカーボネート等に、低温での伝導度を改善するため、低粘度の１，２−ジメトキシエタン（特公平３−５１０６８）、２−メチルテトラヒドロフラン（特公平５−２０８７４）、プロピオン酸エチル（特開平５−７４４８７）等を加えた混合溶媒を用いるものや、高い耐電圧とするためにジメチルカーボネート（特開平５−８２１６７）やハロゲン原子置換炭酸エステル（特開平６−２１９９９２）を加えたもの等、多くの組み合わせが検討されている。
【０００６】
さらに、最近は種々の条件で熱処理された有機物（たとえば熱処理時の残炭率が大きい樹脂等の焼成品）、人造黒鉛、天然黒鉛等のリチウムイオンを吸蔵、離脱しうる炭素材料を主体とする負極に、ＬｉＣｏＯ２  、ＬｉＭｎ２  Ｏ４  といった４Ｖ以上の高い作動電位を有するリチウムイオンを吸蔵、離脱しうる化合物を主体とする正極を組み合わせた、よりエネルギ密度の高い二次電池が提案されている。
【０００７】
この種の二次電池の電解液には、高い正極電位に対して電気化学的に安定であり、かつ人造黒鉛、天然黒鉛、種々の条件で熱処理された有機物等を主体とする負極に、リチウムイオン又はリチウムを安定にインターカレートしうる電解液が使用される。このような電解液の溶媒として、誘電率が高いプロピレンカーボネート、エチレンカーボネート等に、低温での伝導性を改善するため、さらに低粘度のジメチルカーボネート、ジエチルカーボネート、エチルメチルカーボネート等の鎖状カーボネートを加えた混合溶媒を使用することが提案されている。
【０００８】
最近のポータブル機器の普及にともない、より高エネルギ密度の電池、特に高エネルギ密度の二次電池に対するニーズが強く、そのためにはより高い作動電位を有する正極材料を用いることが有効である。
【０００９】
【発明が解決しようとする課題】
ＬｉＣｏＯ２  、ＬｉＭｎ２  Ｏ４  等の４Ｖ以上の高い作動電位を有するリチウムイオンを吸蔵、離脱しうる化合物を主体とする正極の電位は、リチウムイオンを引き抜くことによってさらに上昇させうる。この種の正極の能力を最大限引き出すためには、リチウムの負極に対して４．５Ｖ以上まで作動電位を上げる必要があるが、現状は電解液の酸化分解電位に上限があり、リチウムの負極に対して４．２Ｖ〜４．３Ｖの作動電位で使われている。したがって、今のところ、二次電池は、この種の正極の持つ能力の２／３程度の能力でしか使われていない。
【００１０】
本発明は、この制限を打破することによって高い作動電位において安定な、広い温度範囲で使用できる電解液を実現し、この電解液を前記の正極と組み合わせて正極の能力を最大限引き出すようにしたエネルギ密度の高い二次電池を提供することを目的とする。
【００１１】
【課題を解決するための手段】
本発明の非水系電解液二次電池は、リチウムイオンを吸蔵、離脱しうる炭素材料にリチウムイオンを吸蔵させた炭素質材料を主体とする負極と、α−ＮａＦｅＯ２構造を有するＬｉＣｏＯ２、ＬｉＮｉＯ２、ＬｉＭｎＯ２及びスピネル構造を有するＬｉＭｎ２Ｏ４からなる群より選ばれる１種以上のリチウムイオンを吸蔵、離脱しうる化合物（正極活物質ともいう）にリチウムイオンを吸蔵させた化合物を主体とする正極と、非水系電解液とを有し、非水系電解液の溶媒がフッ素化されたジオキソランを含む混合溶媒であり、前記フッ素化されたジオキソランが２，２−ビス（トリフルオロメチル）−１，３−ジオキソラン、２，２−ビス（トリフルオロメチル）−４，５−ジフルオロ−１，３−ジオキソラン、２，２−ビス（トリフルオロメチル）−４，４，５，５−テトラフルオロ−１，３−ジオキソラン、２，２−ジメチル−４，４，５，５−テトラフルオロ−１，３−ジオキソラン又は２，２−ジメチル−４，５−ジフルオロ−１，３−ジオキソランであることを特徴とする。
【００１２】
本発明の非水系電解液二次電池では、電解液の溶媒にフッ素化されたジオキソランを含む混合溶媒を組み合わせていることによって電解液の酸化分解電位が高められ、正極の能力を最大限引き出せる。かくして本発明によれば、従来より高い作動電位で使用できるエネルギ密度の大きい二次電池が得られる。
【００１３】
フッ素化されたジオキソランとしては、電解液の酸化分解電位を高くできるとともに、凝固点が低く低粘度であることから、２，２−ビス（トリフルオロメチル）−１，３−ジオキソラン、２，２−ビス（トリフルオロメチル）−４，５−ジフルオロ−１，３−ジオキソラン、２，２−ビス（トリフルオロメチル）−４，４，５，５−テトラフルオロ−１，３−ジオキソラン、２，２−ジメチル−４，４，５，５−テトラフルオロ−１，３−ジオキソラン又は２，２−ジメチル−４，５−ジフルオロ−１，３−ジオキソランを使用する。
【００１４】
電解液の溶媒には、フッ素化されたジオキソランのほかに、好ましくは環状炭酸エステル、スルホラン及びスルホラン誘導体から選ばれる１種以上の溶媒を加えて混合溶媒とする。この種の誘電率の高い溶媒を混合すると、電解質のリチウム塩が溶媒に溶けやすくなり、電解液中の電解質の濃度を高くでき、低い内部抵抗を有する二次電池が得られる。
【００１５】
すなわち、電解液の溶媒を、酸化分解電位が高く低粘度のフッ素化されたジオキソランと、環状炭酸エステル、スルホラン及びスルホラン誘導体からなる群から選ばれる１種以上の高誘電率の溶媒を含む混合溶媒とすると、電気化学的に安定な電解液が得られ、初期の充放電効率を改善できる。また、フッ素化されたジオキソランは凝固点が充分に低いので、電解質を溶かした電解液はマイナス３０℃以下の温度でも固体状態にならず、低温特性においても顕著に優れており、充放電サイクル耐久性に優れ、高エネルギ密度の非水系電解液二次電池が得られる。フッ素化されたジオキソランは電解液の溶媒中に１０〜６０容積％含まれるようにすることができる。
【００１６】
本発明の二次電池の負極は、リチウムイオンを吸蔵、離脱しうる炭素材料にリチウムイオンを吸蔵させた炭素質材料を主体とするが、この目的に使用できる炭素材料としては、人造黒鉛、天然黒鉛、土壌黒鉛、膨張黒鉛、鱗片状黒鉛、種々の条件で熱処理された有機物焼成品等が挙げられる。
【００１７】
これらのリチウムイオンを吸蔵、離脱しうる炭素材料としては、より高いエネルギ密度を得られるように可逆的にリチウムイオンを吸蔵、離脱できる容量が大きく作動電位の低い材料を用いるのが好ましい。このような炭素材料としては、リチウムイオンを吸蔵、離脱する可逆性が良好で、作動電位が低い天然黒鉛や黒鉛化度の高い人造黒鉛を用いるのが好ましい。また、リチウムイオンを吸蔵、離脱する容量が大きい、非晶質の樹脂焼成品を用いることも好ましい。なお、炭素質材料や化合物は、リチウムイオンの形のみででなくリチウムの形で吸蔵されるという説もあるが、本発明の二次電池の電極として実用上同じ機能を有するものであれば、いずれであっても支障はない。
【００１８】
また、二次電池の正極活物質（リチウムイオンを吸蔵、離脱しうる化合物）には、たとえば、周期表の４、５、６、７、８、９、１０、１１、１２、１３及び１４族に属する金属の酸化物、複合酸化物、硫化物などのカルコゲン化物又はオキシハロゲン化物が使用できる。また、ポリアニリン誘導体、ポリピロール誘導体、ポリチオフェン誘導体、ポリアセン誘導体、ポリパラフェニレン誘導体又はこれら誘導体の共重合体からなる導電性高分子材料も使用できる。
【００１９】
正極活物質としては、高エネルギ密度が得られることから可逆的にリチウムイオンを吸蔵、離脱する容量が大きく、作動電位の高いものを用いるのが好ましい。そのため、本発明の二次電池の正極活物質としては、α−ＮａＦｅＯ２構造を有するＬｉＣｏＯ２、ＬｉＮｉＯ２、ＬｉＭｎＯ２及びスピネル構造を有するＬｉＭｎ２Ｏ４からなる群より選ばれる１種以上の複合酸化物を用いる。
【００２０】
本発明の二次電池に使用される非水系電解液の溶媒は、好ましくは環状炭酸エステル、スルホラン又はスルホラン誘導体から選ばれる１種以上の溶媒とフッ素化されたジオキソランとのみからなる混合溶媒であるが、電解液のイオン伝導度、充放電サイクル特性等を改善する目的で、第３の溶媒を混合してもよい。
【００２１】
第３の溶媒としては、γ−ブチロラクトン、１，３−ジオキソラン、ジメチルスルホキシド、ホルムアミド、ジメチルホルムアミド、ジオキソラン、リン酸トリエステル、１，３−プロパンスルトン、４，５−ジヒドロピラン誘導体、ニトロベンゼン、１，３−ジオキサン、１，４−ジオキサン、３−メチル−２−オキサゾリジノン、１，２−ジメトキシエタン、テトラヒドロフラン、テトラヒドロフラン誘導体、シドノン化合物、２−メチルテトラヒドロフラン、ジメチルカーボネート、ジエチルカーボネート、エチルメチルカーボネート、アセトニトリル、ニトロメタン、アルコキシエタン、ジメチルアセトアセタミド及びトルエンから選ばれる１種以上の溶媒が挙げられる。
【００２２】
本発明の二次電池に使用される電解液の電解質としては、溶媒に溶けやすく導電性の大きい電解液が得られることによりＣｌＯ４−、ＣＦ３  ＳＯ３−、ＢＦ４−、ＰＦ６−、ＡｓＦ６−、ＳｂＦ６−、ＣＦ３  ＣＯ２−、Ｂ１０Ｃｌ１０２−又は（ＣＦ３  ＳＯ２  ）２  Ｎ−  をアニオンとするリチウム塩の１種以上を好ましく使用できる。この種の電解質は、前記混合溶媒に０．  ２〜２．０モル／リットルの範囲で添加するのがよい。この範囲を逸脱すると、電解液のイオン伝導度が低下する。
【００２３】
本発明において、電解液の溶媒に環状炭酸エステル、スルホラン又はスルホラン誘導体から選ばれる１種以上の溶媒とフッ素化されたジオキソランとを含む混合溶媒を用いると、電解液はリチウムの負極に対して約４．５Ｖの高い作動電位で安定であり、また、フッ素化されたジオキソランの凝固点が充分低いので、電解質を溶かした電解液ではマイナス３０℃以下の温度でも固体状態にならず、低温特性にも優れるため、高エネルギ密度の非水系電解液二次電池が構成できる。
【００２４】
【実施例】
以下、本発明を実施例（例１〜５）及び比較例（例６〜８）により具体的に説明するが、本発明はこれらによって限定されない。
【００２５】
［例１］
厚さ５０μｍのニッケル箔に、平均粒径２０μｍの人造黒鉛粉末４７重量部、ポリフッ化ビニリデン（バインダ）３重量部及びＮ−メチル−２−ピロリドン５０重量部を混合して得られたスラリを塗工し、１８０℃に加熱して乾燥後、直径１９ｍｍの円形に打ち抜き、加圧して厚さが０．３ｍｍの負極を得た。この負極中の水分を除去するため、０．１ｔｏｒｒの減圧下で１８０℃に４時間加熱して乾燥した。
【００２６】
ＬｉＭｎ２  Ｏ４  ４２重量部、人造黒鉛粉末５重量部、ポリフッ化ビニリデン３重量部、Ｎ−メチル−２−ピロリドン５０重量部を混合して得たスラリを厚さ５０μｍのアルミニウム箔に塗工し、１８０℃に加熱して乾燥後、直径１５ｍｍの円板に打ち抜き、ロールプレスで加圧して厚さ０．４ｍｍの正極を得た。この正極中の水分を除去するため、０．１ｔｏｒｒ減圧下で４時間１８０℃に加熱した。
【００２７】
次いで、ポリプロピレン不織布とポリプロピレンの微孔性フィルムからなるセパレータを正極と負極の間に挟み、正極、負極及びセパレータに、２，２−ビス（トリフルオロメチル）−１，３−ジオキソラン５０容積％とエチレンカーボネート５０容積％からなる混合溶媒に１モル／リットルのＬｉＣｌＯ４  を溶解した電解液を含浸させ、金属製の容器に封入してコイン型二次電池を得た。図１は、得られたコイン型二次電池の部分断面図であり、同図において、１は金属製の容器のケース、２はガスケット、３は金属製の容器の蓋、４は負極、５はセパレータ、６は正極である。
【００２８】
［例２］
２，２−ビス（トリフルオロメチル）−４，５−ジフルオロ−１，３−ジオキソラン５０容積％とエチレンカーボネート５０容積％からなる混合溶媒に１モル／リットルのＬｉＰＦ６  を溶解したものを電解液とし、他は例１と同様にしてコイン型電池を得た。
【００２９】
［例３］
２，２−ビス（トリフルオロメチル）−４，４，５，５−テトラフルオロ−１，３−ジオキソラン３０容積％とスルホラン７０容積％からなる混合溶媒に１モル／リットルのＬｉＰＦ６  を溶解したものを電解液とし、他は例１と同様にしてコイン型電池を得た。
【００３０】
［例４］
電解液として２，２−ジメチル−４，４，５，５−テトラフルオロ−１，３−ジオキソラン３０容積％とエチレンカーボネート７０容積％からなる混合溶媒に１モル／リットルのＬｉＰＦ６  を溶解したものを電解液とし、他は例１と同様にしてコイン型電池を得た。
【００３１】
［例５］
電解液として２，２−ジメチル−４，５−ジフルオロ−１，３−ジオキソラン３０容積％とエチレンカーボネート７０容積％からなる混合溶媒に１モル／リットルのＬｉＰＦ６を溶解したものを電解液とし、他は例１と同様にしてコイン型電池を得た。
【００３２】
［例６］
エチレンカーボネートに１モル／リットルのＬｉＰＦ６  を溶解したものを電解液とし、他は例１と同様にしてコイン型電池を得た。
【００３３】
［例７］
エチレンカーボネート５０容積％とジエチルカーボネート５０容積％からなる混合溶媒に１モル／リットルのＬｉＰＦ６  を溶解したものを電解液とし、他は例１と同様にしてコイン型電池を得た。
【００３４】
［例８］
エチレンカーボネート５０容積％と１，３−ジオキソラン５０容積％からなる混合溶媒に１モル／リットルのＬｉＰＦ６  を溶解したものを電解液とし、他は例１と同様にしてコイン型電池を得た。
【００３５】
［評価方法］
得られた例１〜８のコイン型電池について、以下の試験を行って特性を評価した。すなわち、２０℃の室内において、１ｍＡの定電流で充電終止電圧が４．  ４Ｖとなるまで（電位規制）充電し、次いで１ｍＡの定電流で放電終止電圧が３．  ０Ｖとなるまで（電位規制）放電する充放電サイクルを行った。例１〜８の１サイクル目の充電容量と放電容量を求めた。また、この充放電サイクルを５０回繰り返し、このときのそれぞれの電池の１サイクル目の放電容量に対する５０サイクル目の放電容量の比を求めた。
【００３６】
次いで、例１〜８の電池を、２０℃の室内において、１ｍＡの定電流で充電終止電圧が４．  ４Ｖとなるまで充電し、  マイナス３０℃において１ｍＡの定電流で、  放電終止電圧が２．  ５Ｖとなるまで放電した。このときの放電容量を求めた。これらの結果を表１に示した。このうち、例６の電池は電解液が凝固してしまい放電不可能であった。
【００３７】
上記の試験結果から、電解液の溶媒が、フッ素化されたジオキソランを含む混合溶媒を主体とするものである例１〜５の二次電池では、電解液の溶媒がエチレンカーボネートを主体とする例６〜８の二次電池と比べて、放電容量が大きいことが分かる。これは、低温における放電特性が改善されているためである。
【００３８】
【表１】
0003557724.tif 000002
【００３９】
【発明の効果】
これらの結果から分かるように、本発明による非水系電解液二次電池では、電解液の溶媒にフッ素化されたジオキソランを含む混合溶媒を組み合わせていることによって、耐電圧が高く、エネルギ密度の大きい二次電池を実現でき、この二次電池は低温特性、充放電サイクル耐久性においても従来の二次電池と比較して顕著に優れる。耐電圧が高くエネルギ密度の大きい本発明の二次電池は、電子機器の電源用等多くの用途に好適である。
【図面の簡単な説明】
【図１】本発明の例１において試作した二次電池の部分断面図
【符号の説明】
１：金属製の容器のケース
２：ガスケット
３：金属製の容器の蓋
４：負極
５：セパレータ
６：正極
【図１】
0003557724.tif 000003